(57)【要約】【課題】本発明によれば、インキ貯蔵体内のインキ移動性に優れながらも、インキの漏れ出し現象をも十分に抑制することができ、かつ、良好な筆跡をもたらす筆記具用水性インキ組成物および、それを用いた筆記具を提供する。【解決手段】水と、着色剤と、界面活性剤と、を含んでなり、前記界面活性剤の０．１質量％水溶液の２５℃におけるロス−マイルス試験法により測定される起泡力（Ａｍｍ）と泡の安定度（Ｂｍｍ）が、Ａ＞３かつＡ＞１．５Ｂであることを特徴とする、筆記具用水性インキ組成物。【選択図】なし【特許請求の範囲】
【請求項１】
水と、着色剤と、界面活性剤と、を含んでなり、前記界面活性剤の０．１質量％水溶液の２５℃におけるロス−マイルス試験法により測定される起泡力（Ａｍｍ）と泡の安定度（Ｂｍｍ）が、Ａ＞３かつ、Ａ＞１．５Ｂであることを特徴とする、筆記具用水性インキ組成物。
【請求項２】
前記界面活性剤の泡の安定度（Ｂｍｍ）が、Ｂ＜１００である、請求項１に記載のインキ組成物。
【請求項３】
前記界面活性剤が、非イオン性界面活性剤である、請求項１または２に記載のインキ組成物。
【請求項４】
前記筆記具用インキ組成物の表面張力が３０ｍＮ／ｍ〜７０ｍＮ／ｍである、請求項１〜３のいずれか一項に記載のインキ組成物。
【請求項５】
請求項１〜４のいずれか一項に記載のインキ組成物を収容してなることを特徴とする、筆記具。
【発明の詳細な説明】
【技術分野】
【０００１】
本発明は、筆記具用水性インキ組成物、およびそれを用いた筆記具に関するものである。
【背景技術】
【０００２】
筆記具には、インキ流量を調節する適宜のインキ流量調節体を介してペン先が軸筒端部に取り付けられ、前記軸筒内にインキ組成物を収容するインキ貯蔵体が備えられた構造のものがある。この種の筆記具は、筆記するために、ペン先上向き状態や横置き状態から、ペン先下向き状態にした場合に、インキ貯蔵体に収容されたインキ組成物がインキ貯蔵体の内壁を伝ってペン先方向へ流下することで、筆記が可能となる。（このインキ組成物の流下をインキ移動性と称する。）
しかしながら、ペン先下向き状態にしても、インキ組成物のインキ貯蔵体に対する濡れ性が不足し、インキ組成物が流下せず元の位置に留まってしまったり、インキ貯蔵体内のインキが泡立ち、その泡により、インキがペン先方向へ円滑に流下されなかったりするなど、ペン先にまでインキ組成物が十分に供給されず、筆跡がかすれたり、最悪、筆記することができなくなってしまう課題を有している。
【０００３】
上記課題を解決するため、インキ組成物の表面張力を下げ、インキ貯蔵体に対する濡れ性を改善することが一般的に考えられる。
そこで、界面活性剤などの添加剤を添加することが考えられるが、適正な添加剤を選択しないと、インキはさらに泡立ちやすくなり、上述のように、泡によりインキ移動性が阻害されてしまい、解決に至らないことがある。
また、表面張力は、重力、大気圧、衝撃によるインキ組成物の移動に対する抗力として重要な役割を果たしていることから、インキ組成物の表面張力を下げてインキ貯蔵体内のインキ移動性の向上を試みた場合には、上記抗力が不足してしまい、非筆記時でも、ペン先下向き状態にした場合に、インキが垂れ落ちてしまったり、また、温度変化やキャップの着脱による筆記具内の圧力変化によって、インキが溢れ出してしまったりするなど、インキの漏れ出しという新たな課題が発生してしまうことがあった。  
【０００４】
そこで、マルトシルサイクロデキストリン等の添加剤を添加し、表面張力を下げることなく、インキ貯蔵体内のインキ移動性を向上させた水性インキ組成物が提案されている。（特許文献１）
しかしながら、前記マルトシルサイクロデキストリン等は、良好なインキ移動性が得られる程度にインキ組成物中に添加すると、インキ粘度が上昇してしまい、インキ追従性が低下し良好な筆跡が得られ難く、また、水への溶解性が低いためにペン先の耐ドライアップ性能に影響を及ぼすなどの課題を有する。
【０００５】
このように、従来のインキ組成物では、インキ貯蔵体内のインキ移動性を向上させるため、表面張力を下げてインキ貯蔵体への濡れ性を向上させると、抗力が不足してインキが保持できずインキの漏れ出しが発生してしまう。一方、インキの漏れ出しを抑制するため、インキ組成物の表面張力をある程度あげていくと、インキ貯蔵体内のインキ移動性が十分に得られなくなってしまう。また、インキ組成物の表面張力の調整によらず、上記課題解決を試みた場合には、筆跡がかすれたり、初筆より良好に筆記できないなど、筆記性や得られる筆跡に課題が生じ、インキ組成物としての性能を十分に満足するものではなかった。
【０００６】
よって、インキ貯蔵体内のインキ移動性の改善と、インキの漏れ出し抑制という二つの課題を同時に解決し、さらに滲みや裏抜けのない良好な筆跡が得られる水性インキ組成物が求められている。特に、インキ流量を調節する適宜のインキ流量調節体を介してペン先が軸筒端部に取り付けられ、前記軸筒内にインキ組成物を収容するインキ貯蔵体が備えられた構造である筆記具に好適に用いられるような低粘度のインキ組成物では、上記課題を解決することはさらに難しく、大きな課題となっていた。
【先行技術文献】
【特許文献】
【０００７】
【特許文献１】特開平５−１４０４９８号公報
【発明の概要】
【発明が解決しようとする課題】
【０００８】
本発明は、優れた耐漏れ出し性能と、優れたインキ貯蔵体内におけるインキ移動性能を有する、筆記具用水性インキ組成物および、それを用いた筆記具を提供するものである。
【課題を解決するための手段】
【０００９】
本発明による筆記具用水性インキ組成物は、水と、着色剤と、界面活性剤と、を含んでなり、前記界面活性剤の０．１質量％水溶液の２５℃におけるロス−マイルス試験法により測定される起泡力（Ａｍｍ）と泡の安定度（Ｂｍｍ）が、Ａ＞３かつ、Ａ＞１．５Ｂであることを特徴とする、筆記具用水性インキ組成物である。
【００１０】
また、本発明による筆記具は、前記筆記具用水性インキ組成物を収容してなることを特徴とするものである。
【発明の効果】
【００１１】
本発明によれば、ペン先からのインキ漏れ出し現象を十分に抑制しながらも、インキ貯蔵体内でのインキの移動性に優れ、さらには、滲みや裏抜けの少ない良好な筆跡をもたらすことができる筆記具用水性インキ組成物および、それを用いた筆記具を提供することができる。
【発明を実施するための形態】
【００１２】
以下、本発明の実施の形態について、詳細に説明する。なお、本明細書において、配合を示す「部」、「％」、「比」などは特に断らない限り質量基準であり、含有率とは、インキ組成物の質量を基準としたときの構成成分の質量％である。
【００１３】
本発明による筆記具用水性インキ組成物（以下、場合により、インキ組成物と表す。）は、水と、着色剤と、界面活性剤と、を含んでなり、前記界面活性剤の０．１質量％水溶液の２５℃におけるロス−マイルス試験法により測定される起泡力（Ａｍｍ）と泡の安定度（Ｂｍｍ）が、Ａ＞３かつ、Ａ＞１．５Ｂであることを特徴とするものである。
以下、本発明に用いられる各成分について詳細に説明する。
【００１４】
＜界面活性剤＞
本発明のインキ組成物に用いられる界面活性剤は、０．１質量％水溶液の２５℃におけるロス−マイルス試験法により測定される起泡力（Ａｍｍ）と泡の安定度（Ｂｍｍ）が、Ａ＞３かつＡ＞１．５Ｂが成立するものである。
上述のような界面活性剤は、インキ組成物に一定の起泡性と、優れた破泡性をもたらすものである。
このため、前記界面活性剤を含んでなるインキ組成物は、インキ中に泡が発生するものの、泡は素早く消える傾向にあることから、インキ中の残泡による不具合を抑制することができる。
よって、本発明のインキ組成物を用いた筆記具では、インキ貯蔵体内のインキが泡立ったとしても、泡消えに優れていることから、筆記するためにペン先上向き状態や横置き状態から下向き状態にした際、発生した泡により、インキが元の位置に留まることなく、円滑に壁面を伝ってペン先方向へ流下できる。
また、インキ中に泡が残り難いため、インキ流量調節体がインキ中の残泡に阻害されず、その機能を十分に働かせることができる。このため、ペン先よりインキが漏れ出すことなく、ペン先からのインキ吐出性を良好に維持することができ、良好な筆跡を残すことができる。
特に、本発明のインキ組成物を後述するようなくし歯状のインキ保留部材をインキ流量調節体として有した筆記具に用いた場合には、残泡により、インキ保留部材へのインキの流入が阻害されることなく、円滑に流入するため、インキ流量調節体の機能を十分に働かせることができ、ペン先からのインキの漏れ出しを効果的に抑制することができる。
【００１５】
さらに、本発明者は、前述のような、特定の起泡力と泡の安定度の関係性を有した界面活性剤を用いることにより、インキ組成物の静止時の表面張力を極端に下げることなく、筆記具部品に対し良好な濡れ性を付与できること、さらには、一定の起泡性を有することで、インキに動きが生じた際にも、筆記具部材に対し濡れ性が悪化することなく、良好に保てることがわかった。
これは理由は定かではないが、通常、界面活性剤を含むインキ組成物は、インキに動きが生じると、インキの気液界面に存在する界面活性剤の配列が崩れ、インキの表面張力が大きく上昇し、筆記具部品に対する濡れ性が低下してしまう傾向にある。しかし、上述のような一定の起泡性を有する界面活性剤を用いることで、インキに動きが生じた場合でも、インキの表面張力の上昇が抑えられ、筆記具部品に対し良好な濡れ性を保つことができると考える。
よって、本発明のインキ組成物を用いた筆記具は、筆記するために、ペン先上向き状態や横置き状態からペン先下向き状態にして、インキ貯蔵体内のインキに動きが生じた場合でも、インキの表面張力は大きく上昇することなく、インキ貯蔵体に対する濡れ性は良好に維持される。このため、インキ貯蔵体内のインキ組成物は、即時に壁面を伝って流下することができ、優れたインキ移動性能を示す。また、本発明のインキ組成物の静止時の表面張力は極端に低下しないため、非筆記時でも少しの衝撃や振動でペン先からインキがとび出すことがなく、耐漏れ出し性能に優れており、また、良好なインキ吐出性を示し、さらには、紙面に対する浸透性が適正に保てるため、滲んだり、裏抜けしにくい良好な筆跡をもたらすことができる。
【００１６】
以上より、本発明のインキ組成物は、起泡力と泡の安定度において特定の関係性を示す界面活性剤により、インキ中の残泡抑制と、インキに動きが生じた際の筆記具部品に対する濡れ性の低下抑制という二つのアプローチにより、優れたインキ移動性能と優れた耐漏れ出し性能という相反する性能を得ることができ、さらに、滲みや裏抜けの少ない優れた筆跡を残すことができるのである。
【００１７】
前記界面活性剤は、極少量でも上述のような効果をインキ組成物に付与することができる。よって、インキの変色などインキ組成物の性能や物性に悪影響を与えることなく、優れたインキ移動性と優れた耐漏れ出し性能をもたらすことができる。
前記界面活性剤の含有率は、インキ組成物の総質量を基準として、０．００１〜１質量％であることが好ましい。界面活性剤の含有率が上記数値範囲内であれば、非筆記時にペン先が下向き状態でもインキがペン先より漏れ出すことがなく、筆記具部品に対する濡れ性を良好に調整することが可能であり、同時に、インキに動きが生じた際の筆記具部品に対する濡れ性の低下抑制効果を十分にもたらすことができる。このため、インキ貯蔵体内のインキ移動性能と耐漏れ出し性能の両性能がバランス良く得られ、また、筆跡のにじみや裏抜けを抑制できる。また、インキ組成物中の残泡による不具合の改善を考慮すると、０．００１〜０．５質量％であることがより好ましい。
さらに上記効果向上を考慮すると、０．０１〜０．１質量％であることが特に好ましい。
【００１８】
なお、本発明において、２５℃におけるロス−マイルス試験による起泡力は、ＪＩＳ  Ｋ３３６２に準じて測定することができ、本ＪＩＳで定める装置及び試験液としてイオン交換水を用いて調整した界面活性剤の０．１％水溶液を用いた試験により、全ての試験液が流出した直後の泡の高さを目視にて測定した値である。
また、本発明における泡の安定度とは、上記ロス−マイルス試験において、全ての試験液が流出してから５分後の泡の高さを目視にて測定した値である。
【００１９】
また、本発明に用いられる界面活性剤の起泡力を示すＡの値は、Ａ＞１０であることが好ましく、Ａ＞５０であることがより好ましい。
起泡力を示すＡの値が、上記のような一定値以上を有する界面活性剤は、インキ組成物のインキ移動性能をさらに向上させることができる。
これは、Ａの値が上記のような一定値以上を有する界面活性剤は、起泡力に特に優れており、インキ組成物に該界面活性剤を含むことで、インキに動きが生じても、界面活性剤の配列が崩れてインキの表面張力が大きく上昇することをさらに抑制しやすく、よって、静止時の表面張力を維持しやすい傾向にあると考える。
特に、樹脂材を用いたインキ貯蔵体を有する筆記具では、インキは、インキ貯蔵体に対する濡れ性が不足してしまう傾向にあり、インキ移動性能を特に考慮する必要がある。よって、この場合、Ａの値が上記のような一定値以上を有する界面活性剤を用いることは、優れたインキ移動性が得られやすいため、効果的である。
さらに、上記効果の向上を考慮すると、Ａ＞８０である界面活性剤を用いることがより好ましい。
また、製造時のインキの泡立ち抑制による生産性の向上、また、後述するようなインキ貯蔵体へのインキの吸入性の向上を考慮すると、Ａの値は、Ａ＜１２０であることが好ましく、Ａ＜１１０であることがより好ましい。
【００２０】
また、本発明に用いられる界面活性剤の泡の安定度を示すＢの値は、Ｂ＜１００であることが好ましく、Ｂ＜８０であることがより好ましく、Ｂ＜６０であることがさらに好ましい。
泡の安定度を示すＢの値が、上記のような一定値以下である界面活性剤は、泡の安定度に劣るため、インキ組成物中の残泡によって生じる不具合を抑制しやすい傾向にあり、インキ貯蔵体内のインキ移動性能と耐漏れ出し性能をさらに向上させることができるためである。また、インキの製造時の泡による生産性の低下を防止するという点からも、上記のような泡の安定度が一定以下であるものを用いることが好ましい。
【００２１】
また、本発明に用いられる界面活性剤は、０．１質量％水溶液の２５℃におけるロス−マイルス試験法により測定される起泡力（Ａｍｍ）と泡の安定度（Ｂｍｍ）が、Ａ＞３かつＡ＞１．５Ｂが成立すれば、特に制限はなく、アニオン系界面活性剤、カチオン系界面活性剤、両性界面活性剤などのイオン性界面活性剤や、非イオン性界面活性剤などが挙げられる。
【００２２】
本発明においては、インキ中の他成分との相性を考慮し、界面活性剤の効果を十分に得ることを考慮すると、非イオン性界面活性剤を用いることがより好ましい。
また、後述するように、インキ組成物をガラス製のインキ収容体に収容した場合には、金属イオンとの反応による析出物の発生抑制という点を考慮する必要がある。この析出物の発生抑制という点からも、本発明においては、非イオン性界面活性剤を用いることが好ましい。
【００２３】
非イオン性界面活性剤は、エーテル型、エーテルエステル型、エステル型、含窒素型などが挙げられ、例えば、以下の化合物が挙げられる。
（１）エーテル型非イオン性界面活性剤
ポリオキシエチレンポリオキシプロピレンアルキルエーテル、ポリオキシエチレンポリオキシプロピレンアリールエーテル、ポリオキシエチレンポリオキシプロピレンアルキルアリールエーテル、ポリオキシエチレンアルキルエーテル、ポリオキシエチレンアリールエーテル、ポリオキシエチレンアルキルアリールエーテル、ポリオキシエチレントリスチリルフェニルエーテル等のポリオキシアルキレンアルキルエーテル、ポリオキシアルキレンアリールエーテル、ポリオキシアルキレンアルキルアリールエーテル、ポリオキシエチレンポリオキシプロピレングリコール等のポリオキシアルキレングリコール等。
（２）エーテルエステル型非イオン性界面活性剤
ポリオキシエチレンソルビタンモノラウレート等のポリオキシアルキレンソルビタン脂肪酸エステル、ポリオキシエチレントリスチリルフェニルフォスフェートジエステル、ポリオキシエチレンポリオキシプロピレントリスチリルフェニルフォスフェートジエステル、脂肪酸アルコールポリグリコールエーテル等。
（３）エステル型非イオン性界面活性剤
ポリオキシエチレンヒマシ油等のポリオキシアルキレン植物油、ポリオキシエチレン硬化ヒマシ油等のポリオキシアルキレン硬化植物油、ポリオキシエチレンポリオキシプロピレンヒマシ油等のポリオキシエチレンポリオキシプロピレン植物油、ポリオキシエチレン脂肪酸エステル、ソルビタンモノステアレート、ソルビタントリステアレート等のソルビタン脂肪酸エステル、グリセリン脂肪酸エステル、ポリオキシエチレンポリオキシプロピレンブロックポリマーの脂肪酸エステル等。
【００２４】
さらに、本発明においては、エーテル型非イオン性界面活性剤を用いることが好ましく、中でも、ポリオキシアルキレンアルキルエーテルまたはポリオキシアルキレングリコールを用いることが好ましい。
【００２５】
ポリオキシアルキレンアルキルエーテルの中では、ポリオキシアルキレン分岐デシルエーテル、ポリオキシアルキレントリデシルエーテルを用いることが好ましい。さらには、ポリオキシエチレンイソデシルエーテル、ポリオキシエチレンポリオキシプロピレントリデシルエーテルを用いることが好ましく、滲みや裏抜けが抑制された筆跡を得ることを考慮すると、ポリオキシエチレンイソデシルエーテルを用いることがより好ましい。
【００２６】
また、ポリオキシアルキレングリコールの中では、ポリオキシエチレンポリオキシプロピレングリコールを用いることが好ましい。
また、ポリオキシエチレンポリオキシプロピレングリコールの中では、式（1）で示されるようなポリオキシエチレンポリオキシプロピレンブロックポリマーを用いることがより好ましい。
【００２７】
【化１】
2020002319.tif 000002
式（１）中、ｘ、ｙ、ｚは正数である。
【００２８】
さらに、本発明において、インキ移動性能と耐漏れ出し性能の向上、さらには滲みや裏抜けの少ない良好な筆跡を得ることを考慮すると、上記式（1）で示されるポリオキシエチレンポリオキシプロピレンブロックポリマーにおいて、重量平均分子量は、１０００以上であることが好ましく、１２００以上であることがより好ましい。また、式（1）で示されるようなポリオキシエチレンポリオキシプロピレンブロックポリマーにおいて、重量平均分子量は、１００００以下であることが好ましく、８０００以下であることが好ましく、５０００以下であることがより好ましく、３０００以下であることがさらに好ましい。
また、式（1）で示されるようなポリオキシエチレンポリオキシプロピレンブロックポリマーにおいて、エチレンオキサイドの含有率は、５％以上〜６０％以下であることがより好ましい。
【００２９】
前記ポリオキシアルキレンアルキルエーテルとしては具体的には、ノイゲンＬＦシリーズ（ポリオキシアルキレン分岐デシルエーテル、第一工業製薬(株)製）、ノイゲンＳＤシリーズ（ポリオキシエチレンイソデシルエーテル、第一工業製薬(株)製））、ノイゲンＴＤＸシリーズ（ポリオキシアルキレントリデシルエーテル、第一工業製薬(株)製））、ノイゲンＸＬシリーズ（ポリオキシアルキレン分岐デシルエーテル、第一工業製薬(株)製））、ノイゲンＴＤＳシリーズ（ポリオキシエチレントリデシルエーテル、第一工業製薬(株)製））などが挙げられる。
前記ポリオキシアルキレングリコールとしては、具体的には、エパンシリーズ（ポリオキシエチレンポリオキシプロピレンブロックポリマー、第一工業製薬(株)製））などが挙げられる。
【００３０】
＜着色剤＞
本発明において用いることができる着色剤としては、任意の染料または顔料が挙げられ、特に制限されるものではない。
【００３１】
前記染料としては、特に制限されるものではないが、例えば、酸性染料、塩基性染料、直接染料、分散染料、油溶性染料、反応性染料、含金染料、食用色素及び各種造塩タイプ染料等が挙げられる。
これらを単独で、また２種以上の染料を用いても構わない。
【００３２】
具体的には、酸性染料としては、Ｃ．Ｉ．アシッドレッド１８、Ｃ．Ｉ．アシッドレッド５１、Ｃ．Ｉ．アシッドレッド５２、Ｃ．Ｉ．アシッドレッド８７、Ｃ．Ｉ．アシッドレッド９２、Ｃ．Ｉ．アシッドレッド２８９、Ｃ．Ｉ．アシッドオレンジ１０、Ｃ．Ｉ．アシッドイエロー３、Ｃ．Ｉ．アシッドイエロー７、Ｃ．Ｉ．アシッドイエロー２３、Ｃ．Ｉ．アシッドイエロー４２、Ｃ．Ｉ．アシッドグリーン３、Ｃ．Ｉ．アシッドグリーン１６、Ｃ．Ｉ．アシッドブルー１、Ｃ．Ｉ．アシッドブルー９、Ｃ．Ｉ．アシッドブルー２２、Ｃ．Ｉ．アシッドブルー９０、Ｃ．Ｉ．アシッドブルー２３９、Ｃ．Ｉ．アシッドブルー２４８、Ｃ．Ｉ．アシッドバイオレット１５、Ｃ．Ｉ．アシッドバイオレット４９、Ｃ．Ｉ．アシッドブラック１、Ｃ．Ｉ．アシッドブラック２、塩基性染料としては、Ｃ．Ｉ．ベーシックオレンジ２、Ｃ．Ｉ．ベーシックオレンジ１４、Ｃ．Ｉ．ベーシックグリーン４、Ｃ．Ｉ．ベーシックブルー９、Ｃ．Ｉ．ベーシックブルー２６、Ｃ．Ｉ．ベーシックバイオレット１、Ｃ．Ｉ．ベーシックバイオレット３、Ｃ．Ｉ．ベーシックバイオレット１０、直接染料としては、Ｃ．Ｉ．ダイレクトレッド２８、Ｃ．Ｉ．ダイレクトイエロー４４、Ｃ．Ｉ．ダイレクトブルー８６、Ｃ．Ｉ．ダイレクトブルー８７、Ｃ．Ｉ．ダイレクトバイオレット５１、Ｃ．Ｉ．ダイレクトブラック１９、分散染料としては、Ｃ．Ｉ．ディスパースイエロー８２、Ｃ．Ｉ．ディスパースイエロー3、Ｃ．Ｉ．ディスパースイエロー５４、Ｃ．Ｉ．ディスパースレッド１９１、Ｃ．Ｉ．ディスパースレッド６０、Ｃ．Ｉ．ディスパースバイオレット５７、食用色素としては、Ｃ．Ｉ．フードイエロー３、Ｃ．Ｉ．フードブラック２などが挙げられる。
【００３３】
また、本発明において用いることができる顔料は、特に制限されるものではない。例えば、無機顔料、有機顔料、加工顔料などが挙げられる。具体的にはカーボンブラック、アニリンブラック、群青、黄鉛、酸化チタン、酸化鉄、フタロシアニン系、アゾ系、キナクリドン系、キノフタロン系、スレン系、トリフェニルメタン系、ペリノン系、ペリレン系、ギオキサジン系、アルミ顔料、パール顔料、蛍光顔料、蓄光顔料、補色顔料等が挙げられる。その他、染料などで樹脂粒子を着色したような着色樹脂粒子や、色材を媒体中に分散させてなる着色体を公知のマイクロカプセル化法などにより樹脂壁膜形成物質からなる殻体に内包又は固溶化させたマイクロカプセル顔料を用いても良い。
【００３４】
特定の起泡力と泡の安定度の関係性を示す界面活性剤を含んでなる本発明のインキ組成物では、染料を用いることが好ましく、中でも、酸性染料、塩基性染料を用いることが好ましく、とくに酸性染料を用いることが好ましい。さらには、キサンテン系、アゾ系の染料を用いた場合、特定の起泡力と泡の安定度の関係性を示す界面活性剤の残泡抑制効果やインキに動きが生じた際の筆記具部材に対する濡れ性の低下抑制効果が得られやすく、インキ貯蔵体内のインキ移動性と耐漏れ出し性能を向上させる傾向にある。
【００３５】
着色剤として、上記顔料および染料を、単独又は２種以上組み合わせて使用してもかまわない。
本発明のインキ組成物における着色剤の含有率は、インキ組成物の総質量を基準として、０．１〜１０質量％が好ましい。着色剤の含有率が上記数値範囲内であれば、界面活性剤の効果を十分に得ながら、インキ吐出性の低下を防止することができるとともに、発色に優れた良好な筆跡を得ることができる。
【００３６】
＜水＞
水としては、特に制限はなく、例えば、水道水、イオン交換水、限外ろ過水または蒸留水などを用いることができる。
【００３７】
＜その他の添加剤＞
本発明のインキ組成物は、必要に応じて任意の添加剤を含むことができる。用いることができる添加剤について説明すると以下の通りである。
【００３８】
本発明のインキ組成物は、アミン類を用いることが好ましい。アミン類としては、アルキルアミン、アルカノールアミン、複素環アミンなどが挙げられるが、中でもアルカノールアミンを用いることがより好ましい。
アルカノールアミンは、従来、ｐＨ調整剤として用いられているが、特定の起泡力と泡の安定度の関係性を示す界面活性剤を含んでなる本発明においては、アルカノールアミンを用いることによりインキ貯蔵体内のインキ移動性と、耐漏れ出し性能を向上できる傾向にある。
これは、理由は定かではないが、アルカノールアミンと併用することにより、本発明に用いる界面活性剤の溶解安定性が十分に保たれ、残泡抑制効果とインキに動きが生じた際の筆記具部材に対する濡れ性の低下抑制効果を十分に得ることができるためと考える。
【００３９】
アルカノールアミンは、アルカン骨格にヒドロキシ基とアミノ基をもつ化合物であるが、本発明においては、下記式（２）で表されるアルカノールアミンを用いることが好ましい。
【００４０】
【化２】
2020002319.tif 000003
式（２）中、Ｒ１ はエチレン基、トリメチレン基又はプロピレン基を示し、Ｒ２ 及びＲ３ はそれぞれ独立に水素原子、メチル基、エチル基又は −Ｒ１−ＯＨ 基を示す。
【００４１】
このようなアルカノールアミンの具体例として、例えば、メチルエタノールアミン、モノイソプロパノールアミン、ジエチルエタノールアミン、モノエタノールアミン、プロパノールアミン、メチルジエタノールアミン、ジエタノールアミン、トリエタノールアミン等を挙げることができる。
本発明において、特定の起泡力と泡の安定度の関係性を示す界面活性剤との相性、インキ組成物の経時安定性を考慮すると、上記アルカノールアミンの中でも、弱塩基性であるトリエタノールアミンを用いることが好ましく、インキ組成物に動きが生じた際のインキ貯蔵体やインキ流量調節体に対する濡れ性の低下抑制効果や、インキ組成物の残泡抑制効果が顕著に得られ、優れたインキ貯蔵体内でのインキ移動性能と優れた耐漏れ出し性能を、経時的に安定して得ることができる。
また、トリエタノールアミンは吸湿性に優れることから、インキ組成物の耐ドライアップ性能を向上させる傾向にある。このため、本発明において、トリエタノールアミンを用いることは、インキ貯蔵体内のインキ移動性、耐漏れ出し性能の向上とともに、ドライアップ時の書き出し性能も向上させる傾向にあるため、効果的である。
【００４２】
本発明のインキ組成物におけるアルカノールアミンの含有率は、インキ組成物の総質量を基準として、０．１〜１０質量％であることが好ましい。アルカノールアミンの含有率が上記数値範囲内であれば、前述の界面活性剤の効果を効率良く、さらに長期的にインキ組成物にもたらしやすく、さらに優れた耐漏れ出し性能とインキ貯蔵体内のインキ移動性能を得ることができる。さらに、耐ドライアップ性能の向上、筆跡の発色性を考慮すると、０．１〜５質量％であることがより好ましく、０．５〜３質量％であることがさらに好ましい。
【００４３】
また、本発明によるインキ組成物は、インキ組成物中に存在する金属を封鎖するためのキレート剤を含んでなることが好ましい。
本発明のインキ組成物は泡消えに優れていることから、該インキをインキ貯蔵体に使用者が充填する際、発生した泡に阻害されることなく、容易に充填できる傾向にある。このため、本発明のインキ組成物は、インキ貯蔵体に使用者が繰返し補充して使用されること、さらには、該インキは、ガラス瓶などのガラス製のインキ収容体に収容されて使用されることが想定される。
ガラス瓶は成形が容易で安価に入手しやすく、その上、所望の強度が得られやすいという反面、特に廉価で汎用性の高いソーダ石灰ガラスなどを用いた場合には、インキ組成物を長期間収容していると、インキ組成物中にガラス中のアルカリ成分が溶出する可能性が高く、この溶出したアルカリ成分とインキ組成物の成分が反応して、析出物が形成される可能性がある。
このため、本発明において、キレート剤を用いることは効果的であり、ガラス製のインキ収容体に収容した場合、溶出するアルカリ成分を補足し、該アルカリ成分がインキ組成物中の成分と反応して水に不溶な析出物が発生するのを防止し、発生した析出物などによりインキ流路が塞がれて、筆跡がかすれたり、筆記不能になることを抑制することができるため、効果的である。
【００４４】
キレート剤としては、アミノカルボン酸などのエチレンジアミン四酢酸（ＥＤＴＡ）、ヒドロキシエチレンジアミン三酢酸（ＨＥＤＴＡ）、グリコールエーテルジアミン四酢酸（ＧＥＤＴＡ）、ニトリロ三酢酸（ＮＴＡ）、ヒドロキシエチルイミノ二酢酸（ＨＩＤＡ）、ジヒドロキシエチルグリシン（ＤＨＥＧ）、ジエチレントリアミン五酢酸（ＤＴＰＡ）、トリエチレンテトラミン六酢酸（ＴＴＨＡ）及びそれらのアルカリ金属塩、アンモニウム塩又はアミン塩などが挙げられる。
アルカリ成分を十分に補足できること、また、インキ組成物のキレート剤の配合前後の物性に大きく影響を及ぼし難い傾向にあること、また、本発明に用いる界面活性剤の相溶性などを考慮すると、前記キレート剤の中でも、アミノカルボン酸を用いることが好ましく、中でも、エチレンジアミン四酢酸（ＥＤＴＡ）およびその塩を用いることが好ましい。
【００４５】
本発明のインキ組成物におけるキレート剤の含有率は、インキ組成物の総質量を基準として、０．０１〜１質量％が好ましい。１質量％以下であれば、インキの変色などインキ組成物の性能や物性に悪影響を与えることがない。また、０．０１質量％以上であれば、ガラスから溶出したアルカリ成分を補足し、析出物の発生を抑制することができる。
【００４６】
また、本発明のインキ組成物は、さらにインキ物性や機能を向上させる目的で、水溶性有機溶剤、ｐＨ調整剤、防錆剤、防腐剤、保湿剤、浸透剤、潤滑剤などの添加剤を含んでいてもよい。
【００４７】
水溶性有機溶剤としては、（ｉ）エチレングリコール、ジエチレングリコール、トリエチレングリコール、ポリエチレングリコール、またはグリセリンなどのグリコール類、（ｉｉ）メタノール、エタノール、１−プロパノール、２−プロパノール、イソプロパノール、イソブタノール、ｔ−ブタノール、プロパギルアルコール、アリルアルコール、３−メチル−１−ブチン−３−オール、エチレングリコールモノメチルエーテルアセタートやその他の高級アルコールなどのアルコール類、および（ｉｉｉ）エチレングリコールモノメチルエーテル、エチレングリコールモノエチルエーテル、３−メトキシブタノール、または３−メトキシ−３−メチルブタノールなどのグリコールエーテル類などが挙げられる。
中でも、本発明に用いられる特定の起泡力と泡の安定度の関係性を示す界面活性剤との相性が良く、安定して存在でき、界面活性剤の残泡の抑制効果と、インキに動きが生じた際の筆記具部材に対する濡れ性の低下抑制効果を十分に得ることができる、ジエチレングリコール、エチレングリコール、グリセリンなどを用いることが好ましい。
インキ組成物における水溶性有機溶剤の含有率は、インキ組成物の総質量を基準として、０．１〜１０質量％であることが好ましい。
【００４８】
ｐＨ調整剤としては、アンモニア、炭酸ナトリウム、リン酸ナトリウム、水酸化ナトリウム、酢酸ナトリウムなどの無機塩類、塩基性有機化合物、乳酸およびクエン酸などが挙げられ、これらのｐＨ調整剤は単独又は２種以上混合して使用してもかまわない。
【００４９】
防錆剤としては、ベンゾトリアゾールおよびその誘導体、トリルトリアゾール、ジシクロヘキシルアンモニウムナイトライト、ジイソプロピルアンモニウムナイトライト、チオ硫酸ナトリウム、サポニン、またはジアルキルチオ尿素などが挙げられる。
【００５０】
防腐剤としては、フェノール、安息香酸ナトリウム、デヒドロ酢酸ナトリウム、ソルビン酸カリウム、パラオキシ安息香酸プロピル、２，３，５，６−テトラクロロ−４−（メチルスルフォニル）ピリジン、２−ピリジンチオール−１−オキシドナトリウム、１，２−ベンズイソチアゾリン−３−オン、２−メチル−４−イソチアゾリン−３−オン、２−ｎ−オクチル−４−イソチアゾリン−３−オンなどが挙げられる。
【００５１】
保湿剤としては、多価アルコール溶剤、尿素、またはソルビット、また、トリメチルグリシン、トリエチルグリシン、トリプロピルグリシンなどのＮ，Ｎ，Ｎ−トリアルキルアミノ酸などがあげられる。
【００５２】
また、本発明においては、０．１質量％水溶液の２５℃におけるロス−マイルス試験法により測定される起泡力（Ａｍｍ）と泡の安定度（Ｂｍｍ）が、Ａ＞３かつＡ＞１．５Ｂが成立する界面活性剤以外の各種界面活性剤を含んでもいてもよい。具体的には、ノニオン系、アニオン系、カチオン系界面活性剤また、アセチレン結合を構造中に有した界面活性剤、シリコーン系界面活性剤、フッ素系界面活性剤などが挙げられる。
【００５３】
本発明のインキ組成物の２０℃における表面張力は、３０〜７０ｍＮ／ｍであることが好ましい。インキ組成物の表面張力が上記数値範囲内であれば、非筆記時のペン先からのインキの漏れ出しが抑制され、さらには、インキ流量調節体に対する濡れ性も適正に保たれるため、ペン先からのインキ吐出性に優れながらも、筆跡のにじみや裏抜けを抑制しやすく、優れた筆跡をもたらすことができる。さらに、上記効果の向上を考慮すると、３５〜６０ｍＮ／ｍであることがより好ましい。
さらに、本発明のインキ組成物を、インキ流量調節体としてくし歯状のインキ保留部材が配置された筆記具に用いた場合には、３５〜６０ｍＮ／ｍであることが好ましく、４０〜５５ｍＮ／ｍであることがさらに好ましく、優れたインキ移動性能と耐漏れ出し性能を得て、また、滲みや裏抜けの少ない良好な筆跡を得ることができる。
なお、表面張力は、２０℃環境下において、協和界面科学株式会社製の表面張力計測器（ＤＹ−２００）を用い、白金プレートを用いて、垂直平板法によって測定して求められる。
【００５４】
また、本発明によるインキ組成物は、Ｂ型回転粘度計を用いて、回転数６０ｒｐｍ、２０℃で測定したインキ粘度が、５０ｍＰａ・ｓ以下であることが好ましく、さらには、１０ｍＰａ・ｓ以下であることが好ましい。インキ組成物の粘度が上記数値範囲内であれば、ペン先からのインキ吐出性、インキ貯蔵体内のインキ移動性を向上させることができる。
本発明のインキ組成物は、後述するが、インキ流量調節体としてくし歯状のインキ保留部材が配置された筆記具に用いた場合、圧力変化が起きた際、インキ保留部材に円滑にインキを流入させ保持することで、ペン先からのインキ漏れ出しを効果的に抑制できる。本発明のインキ組成物は、上記筆記具に好適に用いることができるが、この場合、耐漏れ出し性能とペン先からのインキ吐出性を考慮すると、インキ粘度は、３ｍＰａ・ｓ以下であることが好ましく、２ｍＰａ・ｓ以下であることがより好ましい。なお、粘度の測定はＢ型回転粘度計（機種：ＢＬＩＩ、ローター：ＢＬアダプタ、東機産業株式会社製）を用いて行うことができる。
【００５５】
また、本発明のインキ組成物のｐＨは、６〜１１であることが好ましく、７〜１０であることがより好ましい。インキ組成物のｐＨが上記数値範囲内であれば、インキ組成物中の各成分が安定して存在できるため好ましく、さらに、インキ組成物が接触するペン先などの筆記具の金属部分の腐食を防止することができる。本発明において、ｐＨの値は、例えばＨＭ−３０Ｒ型ｐＨメーター（東亜ディーケーケー株式会社製）により２０℃にて測定することができる。
【００５６】
また、本発明のインキ組成物の消泡率は、４０％以上であることが好ましく、５０％以上であることがより好ましく、６０％以上であることがさらに好ましく、８０％以上であることが特に好ましい。消泡率が上記のような一定値以上であれば、インキ組成物中の残泡が抑制され、インキ組成物の耐漏れだし性能とインキ移動性を向上させることができる。
本発明において、消泡率は、１００ｍｌ有栓形メスシリンダー中にインキ組成物５０ｍｌを入れ、室温中（２５℃）で、該メスシリンダーを上下に１００回（３０秒間）振とうさせた後静置し、５秒後の泡の高さと６分後の泡の高さを測定し、５秒後の泡の高さ（Ｃｍｍ）と６分後の泡の高さ（Ｄｍｍ）の測定値を、下記式（３）を用いて算出した。
消泡率（％）＝  （Ｃ−Ｄ）／Ｃ  ×１００        （式３）    
【００５７】
＜インキ組成物の製造方法＞
本発明によるインキ組成物は、従来知られている任意の方法により製造することができる。具体的には、前記各成分を必要量配合し、プロペラ攪拌、ホモディスパー、またはホモミキサーなどの各種攪拌機やビーズミルなどの各種分散機などにて混合し、製造することができる。
【００５８】
＜筆記具＞  
本発明のインキ組成物は、繊維チップ、フェルトチップ、プラスチックチップまたはボールペンチップなどを筆記先端としたマーキングペンやボールペン、金属製の筆記先端を用いた万年筆など、各種筆記具に用いることができる。
【００５９】
また、本発明のインキ組成物は、インキ組成物を直に充填する構成のもの、インキ組成物を充填することのできるインキ貯蔵体を備えるものなどに用いることができる。
【００６０】
本発明のインキ組成物は、前記インキ貯蔵体が筆記具本体に着脱自在に交換可能なインキ貯蔵体（インキカートリッジ）や、また、インキ瓶のようなインキ収容体から、インキ貯蔵体内に直接インキを吸入することができる機能をもつインキ貯蔵体（インキ吸入器）を備えた筆記具に好適に用いることができる。
上記のようなインキ貯蔵体は、筆記具の軸筒内に備える可能性があるため、インキ貯蔵体の内径が制約される可能性が高い。よって、インキ貯蔵体内でインキ組成物は流動しにくく、インキ貯蔵体内のインキ移動性に特に考慮が必要となる。本発明のインキ組成物は、インキに動きが生じた際のインキ貯蔵体に対する濡れ性の低下を抑制することができ、また、破泡性に優れ、インキ貯蔵体内のインキ移動性に優れていることから、上記のようなインキ貯蔵体を備える筆記具に、好適に用いることができる。
特に、前記インキ貯蔵体の素材が樹脂材により成形されている場合、インキ貯蔵体はインキ組成物との濡れ性が悪くなる傾向にあり、インキ貯蔵体内のインキ移動性を特に考慮する必要がある。本発明のインキ組成物は、樹脂材に対してもインキに動きが生じた際の濡れ性の低下を抑制することができることから、樹脂製のインキ貯蔵体を有する筆記具に好適に用いることができる。
【００６１】
また、インキ貯蔵体は、インキ残量がわかるような半透明性または透明性を有する材料から構成されることが望まれる。このような材料としては、例えば、ポリエチレン、ポリプロピレン、ポリメチルペンテン、ポリエチレンテレフタレート、ポリシクロヘキサンテレフタレート、ポリカーボネート、ナイロンなどの熱可塑性樹脂が挙げられる。
また、インキ貯蔵体は、インキ組成物を長期間保管するため、耐薬品性に優れる、結晶性樹脂を用いることが好ましく、よって、ポリエチレン、ポリプロピレン、ポリメチルペンテンなどの結晶性オレフィン樹脂を用いることがより好ましい。
本発明のインキ組成物は、上述のような樹脂材を用いたインキ貯蔵体に対しても良好なインキ移動性能をもたらすことができ、特に、インキ組成物の表面張力が３５ｍＮ／ｍ〜６０ｍＮ／ｍとすると、上記樹脂に対しても、濡れやすく、インキ移動性能を向上させやすい。
また、上記樹脂の中でも、ポリメチルペンテンは、耐薬品性に優れながらも、特に優れた透明性を有しており、また、適度な柔軟性を有することから、上述のような筆記具本体に着脱自在に交換可能なインキ貯蔵体（インキカートリッジ）や、また、インキ瓶のようなインキ収容体から、インキ貯蔵体内に直接インキを吸入することができる機能をもつインキ貯蔵体（インキ吸入器）に好適に用いられる。
しかしながら、ポリメチルペンテンは、表面張力は低く、インキは、ポリメチルペンテンに対して濡れ性が不足してしまう傾向にある。このため、ポリメチルペンテンを用いたインキ貯蔵体を用いた筆記具では、インキ移動性について特に考慮する必要がある。しかし、本発明のインキ組成物は、ポリメチルペンテンを用いたインキ貯蔵体に対しても、優れた濡れ性を示すことから、優れたインキ移動性能を得ることができる。よって、本発明のインキ組成物は、ポリメチルペンを用いたインキ貯蔵体にも好適に用いることができる。さらに、インキ組成物の表面張力を３５ｍＮ／ｍ〜５０ｍＮ／ｍとすると、ポリメチルペンテンに対して、良好な濡れ性が得られやすく、インキ移動性能をより向上させやすいため、効果的であり、好ましい。
【００６２】
また、インキ瓶のようなインキ収容体から、インキ貯蔵体内に直接インキを吸入することができる機能をもつインキ貯蔵体（インキ吸入器）を備えた筆記具では、従来のインキ組成物では、上述のようなインキ貯蔵体内のインキ移動性において課題があることに加え、吸入する際にインキが泡立ち、発生した泡によりインキ貯蔵体（インキ吸入器）内をインキで満たし難いという課題も有している。しかし、前述の通り、本発明のインキ組成物は泡立つものの泡消えに優れ、破泡性に優れていることから、インキ吸入器内をインキで満たすことが容易である。よって、上記の点からも、本発明のインキ組成物は、インキ貯蔵体としてインキ吸入器を備えた筆記具にも好適に用いることができるといえる。
【００６３】
また、前記インキ吸入器の中には、インキ吸入器内のインキをペン先側へ移動させやすくするための錘として、あるいはインキ吸入時においてインキ瓶から吸い上げたインキを吸入器内に保持させるための栓として、当該インキ吸入器内で前後方向に移動可能な移動体を配したものがある。
この様なインキ吸入器内に移動体を配したインキ吸入器は、移動体の材質によっては、インキ吸入器内のインキ移動性を悪くしてしまう場合がある。      
特に、移動体が樹脂材からなる場合、インキ組成物の移動体に対する濡れ性が乏しく、インキ移動性が抑制されてしまう傾向にある。しかし、本発明のインキ組成物は、前記樹脂材からなる移動体に対しても、優れた濡れ性を示し、インキ移動性の悪化を抑制させることができる。よって、本発明のインキ組成物は、移動体、特に樹脂材からなる移動体が配置されたインキ吸入器を備えた筆記具にも好適に用いることができる。
【００６４】
また、本発明のインキ組成物を用いることができる筆記具は、筆記先端を覆うキャップを備えたキャップ式の他、ノック式、回転式およびスライド式などの軸筒内に筆記先端を収容可能な出没式であってもよい。特に、出没式筆記具では、ペン先からのインキ漏れ出し対策がより重要視されるため、耐漏れ出し性能に優れる本発明のインキ組成物は出没式筆記具に好適に用いることができる。
【００６５】
本発明のインキ組成物が用いることができる筆記具のインキ供給機構についても特に限定されるものではなく、例えば、（機構１）繊維束などからなるインキ誘導芯をインキ流量調節体として備え、これを介在させ、インキ組成物をペン先に供給する機構、（機構２）くし歯状のインキ保留部材をインキ流量調節体として備え、インキ組成物をペン先に供給する機構、（機構３）弁機構によるインキ流量調節体を備え、インキ組成物を筆記先端筆記先端に供給する機構、および（機構４）インキ流量調節体なしに直接、ペン先に供給する機構などを挙げることができる。
【００６６】
中でも、インキ流量調節体を備える筆記具は、インキ流量調節体に対する濡れ性を適正に保ち、ペン先からの良好なインキ吐出性を維持しながらも、にじみや裏抜けの少ない良好な筆跡を得るためには、インキ組成物の表面張力を適正な範囲に保つ必要がある。
特定の起泡力と泡の安定度の関係性を有する界面活性剤を用いた本発明のインキ組成物は、表面張力を極端に低下させることなく、インキ流量調節体への濡れ性を適切に調整することができるため、上記（機構１）、（機構２）、（機構３）のようなインキ流量調節体を備える筆記具に好適に用いることができる。
【００６７】
また、本発明のインキ組成物は、インキ流量調節体として、くし歯状のインキ保留部材を有する筆記具に用いた場合、優れた耐漏れ出し性能を顕著に発現できる。
前述のようなくし歯状のインキ保留部材をインキ流量調節体として備えた筆記具は、基本的には毛細管現象を利用して、インキの吐出を行うため、インキ貯蔵体の内圧が上昇すると、余剰なインキがペン先より吹き出してしまい、インキの漏れ出し現象が起こる可能性が高い。しかし、くし歯状のインキ保留部材が配置されていると、この余剰なインキは、くし歯状の構造体の中に取り込まれ、保持されることによりインキの漏れ出しを抑制することができる。ただし、このくし歯状のインキ保留部材を有効に使うためには、インキは、くし歯状のインキ保留部材に対して良好な濡れ性が必要になる。  
しかし、単に、インキの表面張力を下げて濡れ性を向上させた場合には、表面張力によるインキの抗力が不足してしまい、くし歯状の構造体中でインキが保持できず、インキがペン先より漏れ出してしまう。逆に、濡れ性が足りない場合には、くし歯状の構造体中にインキが円滑に流入できないため、この場合も、くし歯状のインキ保留部材を有効に使うことができず、インキが漏れ出してしまう。
本発明のインキ組成物は、前述の通り、静止時の表面張力が極端に低下することなく、適正な表面張力を示し、筆記具部品に対して優れた濡れ性を示すものであり、さらに、インキに動きが生じた際にも、表面張力が大きく上昇することがなく、筆記具部品に対して優れた濡れ性を保つことができるものと考えられる。このため、インキ貯蔵体の内圧上昇が起こり、余剰なインキが押し出されたとしても、インキ流量調節体に対して良好な濡れ性を示すため、余剰のインキはくし歯状のインキ保留部材中に流入され、さらには、インキはくし歯状の保留部材中にきちんと保持される。よって、本発明のインキ組成物は、くし歯状のインキ流量調節体の機能を十分に働かせることが可能であり、ペン先よりインキの漏れ出しを効果的に抑制することができるのである。
以上より、本発明のインキ組成物は、くし歯状のインキ保留部材を用いた筆記具に好適に用いることができる。
【００６８】
また、インキ流量調節体に樹脂材が用いられる場合、その樹脂種や、成型時に用いる金型潤滑剤等の添加剤の影響により疎水性が強くなり、インキ組成物との濡れ性を特に考慮する必要がある場合がある。この場合、表面改質剤によりインキ流量調節体の表面改質を行うことからも、インキ流量調節体の安定した性能を得ることができ、耐漏れ出し性能の向上やインキ吐出性を向上させることができる。上記表面改質剤として、樹脂や界面活性剤などが挙げられ、具体的には、酢酸ビニルおよびアクリル酸エステルを含むようなコポリマーや、アセチレン結合を有する界面活性剤、コハク酸系界面活性剤、シリコーン系界面活性剤のような界面活性剤を用いることが好ましい。よって、本発明のインキ組成物は、このような表面改質が行われたインキ流量調節体を備える筆記具に用いることで、耐漏れ出し性能やインキ吐出性をさらに向上し、良好な筆跡をもたらすことができ、格段の効果を得ることができる。
【実施例】
【００６９】
以下、実施例により、本発明をさらに詳細に説明するが、本発明はこれら実施例に限定されるものではない。
【００７０】
＜実施例１＞
下記原材料および配合量にて、着色材以外の原材料をプロペラ撹拌により混合してベース液を得た。その後、ベース液に着色剤を添加し、プロペラ撹拌により混合して、筆記具用水性インキ組成物を得た。
得られたインキ組成物の粘度をＢ型回転粘度計（機種：ＢＬＩＩ、ローター：ＢＬアダプタ、東機産業株式会社製、サンプル量２０ｍｌ）により測定した。具体的には、２０℃、回転速度６０ｒｐｍにおける粘度は１．３ｍＰａ・ｓであった。
また、得られたインキ組成物の表面張力を、表面張力計測器ＤＹ−２００（２０℃環境下、白金プレート、垂直平板法、協和界面科学株式会社製）により測定したところ、４６．７ｍＮ／ｍであった。さらに、ＨＭ−３０Ｒ型ｐＨメーター（東亜ディーケーケー株式会社製）を用いて、２０℃においてインキ組成物のｐＨを測定した結果、ｐＨは９．３であった。
さらに、得られたインキ組成物の消泡率は、１００ｍｌ有栓形メスシリンダー（ＪＩＳ  Ｒ  ３５０５規格品、柴田科学(株)製、外径φ３２ｍｍ、全高２５０ｍｍ）を用いて測定したところ、５秒後の泡の高さ（Ｃｍｍ）が１１３ｍｍであり、６分後の泡の高さ（Ｄｍｍ）が１１ｍｍであり、消泡率は９０％であった。
・界面活性剤Ａ                ０．０５質量％
（起泡力（Ａｍｍ）＝１０６ｍｍ、泡の安定度（Ｂｍｍ）＝５１ｍｍ、ポリオキシチレンポリオキシプロピレンブロックポリマー）
・着色剤                                                          １．０質量％
（Ｃ．Ｉ．アシッドレッド２８９）
・着色剤                                                          ０．５質量％
（Ｃ．Ｉ．アシッドレッド５２）
・着色剤                                                          ０．５質量％
（Ｃ．Ｉ．アシッドイエロー４２）
・アミン類                                                        １．０質量％
（トリエタノールアミン）
・キレート剤                                                    ０．０５質量％
（エチレンジアミン四酢酸三ナトリウム）
・水溶性有機溶剤                                                  ２．０質量％
（ジエチレングリコール）
・防腐剤                                                          ０．２質量％
（１，２−ベンゾイソチアゾリン−３−オン）
・水                                                                      残部
【００７１】
＜実施例２〜実施例５、比較例１〜比較例５＞
実施例１に対して、配合する成分の種類や添加量を表１、表２に示した通りに変更して、実施例２〜実施例５、比較例１〜比較例５のインキ組成物を得た。
【００７２】
また、実施例１〜５、比較例１〜４に用いた界面活性剤の１％水溶液を調整し、これらの水溶液の状態を目視で確認した。実施例１〜５、比較例１、２に用いた界面活性剤の１％水溶液は透明性を有しているのに対し、比較例３、４に用いた界面活性剤の１％水溶液は白濁しており、比較例３、４に用いた界面活性剤が水に十分に溶解できていない様子が確認された。このことから、比較例３、４で用いた界面活性剤は、その他の界面活性剤に比べ水への溶解性が低く、比較例３、４のインキ組成物は、他のインキ組成物に比べ、経時安定性に懸念が残るものであり、筆記具用水性インキ組成物として好適でないと判断した。
この結果を受け、比較例３および比較例４のインキ組成物は、以下の試験用筆記具の作製および試験は行わなかった。
【００７３】
＜試験用筆記具の作製＞
実施例１〜実施例５、比較例１、２、５のインキ組成物を、ポリメチルペンテン製のインキ吸入器（インキ吸入器内に前後方向に移動可能な樹脂製の移動体を配したもの）に、インキ吸入器開口部上向きの状態で注入し、移動体がインキ組成物中に完全に浸漬された状態にした。このインキ吸入器を、くし歯状のインキ保留部材（酢酸ビニルおよびアクリル酸エステルを含むコポリマーによって表面改質したもの）をインキ流量調節体として配置された、万年筆形態のペン先を有するノック式の出没式筆記具（パイロットコーポレーション社製、万年筆、ＦＣＮ−１ＭＲ−ＢＭ）に、ペン先が上向きのまま装着した。この筆記具を試験用筆記具とする。     
【００７４】
＜インキ貯蔵体内のインキ移動性試験＞
各インキ組成物が充填された試験用筆記具をそれぞれ１０本用意し、ペン先上向き状態にある試験用筆記具を、ペン先を静かに下向き状態にした際、１０秒以内にインキ組成物が、インキ貯蔵体内でペン先側に流下する様子を目視にて確認し、下記基準に従ってインキ貯蔵体内のインキ移動性能を評価した。得られた評価結果を表１、表２にまとめた。
Ａ：１０本
Ｂ：８〜９本 
Ｃ：６〜７本
Ｄ：５本以下
【００７５】
＜筆記性能試験＞
インキ貯蔵体内のインキ移動性試験で使用した試験用筆記具を暫くペン先下向き状態にし、充填されたインキ組成物をペン先まで流入させ、筆記可能な状態にした。その状態で筆記試験用紙の紙面上に「Ｖ」という文字を連続筆記し、その筆跡を確認し、下記基準に従って、筆記性能を評価した。得られた評価結果を表１、表２にまとめた。なお、筆記試験用紙としてＪＩＳ  Ｐ３２０１  筆記用紙Ａを用いて評価を行った。
Ａ：にじみやかすれ、裏抜けなどない、良好な筆跡が得られた。 
Ｂ：筆跡ににじみやかすれ、裏抜けが確認されたが、実用上問題のないレベルであった。
Ｃ：筆跡ににじみやかすれ、裏抜けなどが確認された。
【００７６】
＜耐漏れ出し性能試験＞
筆記性能試験で使用した試験用筆記具をペン先下向き状態にし、減圧デシケーター中に静置させた。この状態で、５分間でデシケーター内を７０ｍｍＨｇまで減圧させ、その後、７０ｍｍＨｇの減圧状態を保ったまま、更に５分間、デシケーター中に試験用筆記具を放置させた。この時の試験用筆記具のペン先の様子と、インキの漏れ出しの有無を確認し、下記基準に従って、耐漏れ出し性能を評価した。得られた評価結果を表１、表２にまとめた。
Ａ：インキの漏れ出しは発生しなかった。
Ｂ：デシケーター内を５分間で７０ｍｍＨｇまで減圧した際には、インキの漏れ出しは発生しなかったが、７０ｍｍＨｇの減圧状態を維持した５分の間に、ペン先からインキ組成物が少量吹き出し、インキの漏れ出しが若干発生した。しかしながら、実用上問題のないレベルであった。
Ｃ：デシケーター内を５分間で７０ｍｍＨｇまでの減圧した際、インキの漏れ出しが発生した。
【００７７】
【表１】
2020002319.tif 000004
【００７８】
【表２】
2020002319.tif 000005
【００７９】
表１に示した通り、実施例１〜実施例５のインキ組成物は、インキ貯蔵体内のインキ移動性能、筆記性能、耐漏れ出し性能すべてにおいて、良好レベルのものであった。
【００８０】
一方、表２に示した通り、比較例１、２、５のインキ組成物は、０．１質量％水溶液の２５℃におけるロス−マイルス試験法により測定される起泡力（Ａｍｍ）と泡の安定度（Ｂｍｍ）が、Ａ＞３かつＡ＞１．５Ｂである界面活性剤を用いていないことから、インキ貯蔵体内のインキ移動性能、筆記性能、耐漏れ出し性能において、すべてを満足するインキ組成物ではなかった。
【００８１】
以上より、水と、着色剤と、０．１質量％水溶液の２５℃におけるロス−マイルス試験法により測定される起泡力（Ａｍｍ）と泡の安定度（Ｂｍｍ）が、Ａ＞３かつＡ＞１．５Ｂである界面活性剤を含んでなる筆記具用水性インキ組成物は、インキ貯蔵体内のインキ移動性能に優れ、ペン先へ安定してインキが供給され、ペン先からのインキ吐出性に優れ、にじみや裏抜け、かすれなどない良好な筆跡をもたらし、また、急激な圧力変化においてもインキの漏れ出しが見られないなど、良好な耐漏れ出し性能を有することがわかった。
よって、本発明の筆記具用水性インキ組成物は、インキ貯蔵体内のインキ移動性能、耐漏れ出し性能に優れながらも、良好な筆跡を残すことができること、さらに、本発明のインキ組成物を用いた筆記具は、筆記具として優れたものとなることがわかった。
【産業上の利用可能性】
【００８２】
本発明のインキ組成物は、万年筆、ボールペン、筆ペン、カリグラフィー用のペン、マーキングペンなどの各種筆記具用水性インキ組成物として用いることができる。特に、インキ貯蔵体内のインキ移動性能や耐漏れ出し性能の向上が図られていることから、インキ貯蔵体を備え、インキ供給機構にインキ流量調節体を備える筆記具に好適に用いることができる。更には、インキ流量調節体として、くし歯状のインキ保留部材が配置された筆記具、特には万年筆において効果的に用いることができる。